(57)【特許請求の範囲】
【請求項１】
いくつかの低密度の部分パターンの組み合わせに基づいて高密度のパターンをエッチングするリソグラフィ方法であって、
基板（１０）上への犠牲層（１２）の形成および平行なラインを含む第１の部分パターンに従い前記犠牲層のエッチングを行ない、次いでこのようにエッチングされた前記犠牲層の要素の縁上にスペーサ（１６）を形成し、次いで前記スペーサだけを残して前記犠牲層を除去して、前記スペーサが２本の隣接する中心ラインおよび２本の外側ラインを含む少なくとも４本の平行なラインの第２の部分パターンを画定し、
前記スペーサ間において前記スペーサの高さ未満の厚さの前記スペーサとは異なる材料の補完層（２２）の堆積を含み、
前記補完層を第３の部分パターンに従い局所的にエッチングすることにより前記第２および第３の部分パターンの組み合わせから得られる最終パターンを前記基板上に画定し、
前記第３の部分パターンが、前記２本の隣接する中心ライン間において前記スペーサの前記２本の隣接する中心ラインに垂直な方向に延在し、且つ前記方向において前記２本の隣接する中心ラインを越えることなく前記２本の隣接する中心ラインで終端する少なくとも１個の領域を含む
ことを特徴とする方法。
【請求項２】
前記スペーサとは異なる材料の前記補完層が光子または電子またはイオン照射に感光する材料の層であり、前記エッチングがそのような種類の照射への露光により実行されることを特徴とする、請求項１に記載の方法。
【請求項３】
前記局所的エッチングの後で、前記感光層の断面が前記スペーサに沿って流動可能にする熱処理の追加的ステップを含むことを特徴とする、請求項２に記載の方法。
【請求項４】
前記感光性材料の層が光子照射に感光し、前記層の材料が前記スペーサを形成する材料とほぼ同じ屈折率を有することを特徴とする、請求項２に記載の方法。
【請求項５】
前記基板が表面層（１２、１１０）を含み、前記層の下側の前記基板をエッチングするための鉱物マスクを形成すること、およびスペーサと補完層が存在しない領域の最終パターンを用いて前記基板のエッチングの前に鉱物マスクをエッチングすることを特徴とする、請求項１〜４のいずれか１項に記載の方法。
【請求項６】
前記基板（１０）が、前記鉱物マスクを介してエッチング除去されることを特徴とする、請求項５に記載のリソグラフィ方法。
【請求項７】
前記基板内にエッチングされた前記領域が、前記エッチング除去された領域から溢れ出すことなく、前記基板の表面と同一表面の材料（２５）で埋められることを特徴とする、請求項６に記載の方法。
【請求項８】
前記基板が絶縁材料で作成されていて、前記基板内にエッチングされた前記領域が導体の密なネットワークを形成すべく導電材料で埋めることを特徴とする、請求項７に記載の方法。
【請求項９】
前記鉱物マスクのエッチングの後で、新たな層（１２０）が前記スペーサの高さ未満の厚さに堆積され、前記層が局所的にエッチング除去されて、前記基板が絶縁材料で作成されていて、前記基板の前記絶縁材料が、前記新たな層（１２０）または前記スペーサ（１１６）のいずれにも覆われていないスペースにおいて第１の深さ（Ｐ１）までエッチングされることを特徴とする、請求項５に記載の方法。
【請求項１０】
前記第１の深さまでのエッチングの後で、前記新たな層（１２０）が除去されて、前記基板の前記絶縁材料が第２の深さ（Ｐ２）までエッチングされることを特徴とする、請求項９に記載の方法。
【請求項１１】
前記基板が、前記第１および第２の深さの合計に等しい深さに埋め込まれた導体（１０２）の第１のネットワークを含み、前記２段の深さの合計にわたり前記基板の前記絶縁材料内にエッチングされた箇所が前記埋め込まれた導体へのアクセスビア孔（１２４）を形成し、前記基板の前記絶縁材料内にエッチングされた箇所が導体金属（１３０）で埋められ、前記箇所のうち、前記第２の深さ（Ｐ２）までしかエッチングされていないものが、前記ビア孔を介して前記第１のネットワークに接続された導体の第２のネットワークを形成することを特徴とする、請求項１０に記載の方法。
【請求項１２】
前記基板が絶縁材料で作成されていて、前記鉱物マスク（１１０）のエッチングの後で、前記基板の絶縁材料（１０８）が、前記マスクにより保護されていない箇所で第１の深さまでエッチング除去され、次いで電子ビームに感光する新たな層が前記スペーサの高さ以下の厚さに堆積されて、前記感光層が電子ビームによりエッチングされ、前記基板の前記絶縁材料が、前記感光層で覆われていないスペースにおいて第２の深さまでエッチングされて、前記感光層および前記スペーサが除去され、最後に、前記絶縁材料内にエッチングされた箇所が導電金属で埋められることを特徴とする、請求項５に記載の方法。
【請求項１３】
前記基板が、前記第１および第２の深さの合計に等しい深さに埋め込まれた導体の第１のネットワークを含み、前記基板の前記絶縁材料内にエッチングされた箇所が導体金属で埋められ、前記箇所のうち、前記第１の深さまでしかエッチングされていないものが導体の第２のネットワークを形成し、前記第１および第２の深さの合計までエッチングされたものが前記第１のネットワークと前記第２のネットワークとの間を接続するビア孔を形成することを特徴とする、請求項１２に記載の方法。
【発明の詳細な説明】
【技術分野】
【０００１】
本発明は、基板上に超高密度パターンをエッチングするリソグラフィ、例えばマイクロ電子集積回路の加工に関する。
【背景技術】
【０００２】
高密度パターンは、いくつかの要素が極めて狭く、且つ極めて狭い間隔で配置されているパターンを意味するものと理解される。フォトリソグラフィにより、感光層が、例えばマスクを通して、例えば紫外線ビームに、通常は１９３ナノメートルの波長で露光される。パターンの密度、換言すればパターンのエッチングで実現される解像度は、いくつかのパラメータに関係するが、第一義的には使用する波長に依存し、波長が短いほど密度が高い。パターンの密度は、（特に１３．５ナノメートルの）極紫外線を用いることにより増大させることができる。密度はまた、直径が極めて小さい電子ビームへの露光を用いて増大させることができるが、パターンの書込みがパターンを画定する大域的マスクではなく１点ずつ実行されるため、エッチングの処理が極めて遅くなる。更に、電子ビームが狭いため、電子の分散および後方散乱現象が生じて解像度が低下する。
【０００３】
メモリ分野において、メモリの製造に必要とされるラインの可能な密度を増大させる公知の解決策は以下のステップを実行すること、すなわち、
−基板上に犠牲層を形成し、
−第１の細片に沿って犠牲層のエッチングを行ない、
−そのようにエッチングされた犠牲層の縁の全てに沿ってスペーサを形成し、
−求める高密度ラインを形成すべくスペーサだけを残すように犠牲層を除去することである。
【０００４】
本方法は、直接リソグラフィによって許された距離よりも狭い（実際には半分の）ライン間距離が結果的に得られるため、ピッチ増倍リソグラフィと呼ばれる場合がある。
【発明の概要】
【発明が解決しようとする課題】
【０００５】
本発明は、相互貫通しているいくつかのより低密度の部分パターンの組み合わせから高密度パターンを合成することにより、エッチングされたパターンの高密度化を可能にしながら２Ｄパターンを形成する新たな方法を提供することを目的とする。
【課題を解決するための手段】
【０００６】
本発明によれば、ピッチ増倍リソグラフィにより画定された部分パターンが、ピッチ増倍リソグラフィに続く直接リソグラフィにより画定されたパターンと組合わされ、直接リソグラフィは、ピッチ増倍リソグラフィで可能な解像度を少なくとも一方向で利用しながら実行される。
【０００７】
以下において、ピッチ増倍リソグラフィは、平行なラインに従うスペーサの形成を含んでおり、従ってピッチ増倍、換言すれば解像度の増大が、これらの平行なラインを横切る方向で得られるものと考えられる。従って以下の定義において、本発明の着想は、ピッチ増倍リソグラフィにより、少なくとも４ラインのスペーサ（隣接する２本の中心ラインおよび隣接する中心ラインを囲むスペーサの２本の外側ライン）を有するパターンを形成することであると考えられる。直接リソグラフィにより、換言すればピッチ増倍無しで画定されたパターンにはスペーサにより画定された当該パターンが関連付けられ、その結果ピッチ増倍リソグラフィによって許される解像度と同一の解像度が横方向に得られる。
【０００８】
より正確には、本発明によるリソグラフィ方法は、基板上への犠牲層の形成および平行なラインを含む第１の部分パターンに従い犠牲層のエッチングを行ない、次いでこのようにエッチングされた犠牲層の要素の縁上にスペーサを形成し、次いでスペーサだけを残して犠牲層を除去して、スペーサが２本の隣接する中心ラインおよび２本の外側ラインを含む少なくとも４本の平行なラインの第２の部分パターンを画定するステップを含み、スペーサとは異なる材料の補完層を、スペーサ間においてスペーサの高さ以下の厚さに堆積するステップを続いて実行し、補完層を第３の部分パターンに従い局所的にエッチングすることにより第２および第３の部分パターンの組合わせから得られる最終パターンを基板上に画定することを特徴とし、第３の部分パターンが、２本の中心ライン間においてスペーサのラインに垂直な方向に延在し、且つ当該方向において隣接する中心ラインを越えることなく当該ラインで終端する少なくとも１個の領域を含むことを特徴とする。
【０００９】
第３のパターンは従って、一方では直接リソグラフィにより、他方ではピッチ増倍リソグラフィにより画定され２個の隣接するスペーサにより画定されるが、第３のパターンは、直接リソグラフィにより画定されているにも拘わらず、ピッチ増倍リソグラフィで可能な解像度に対応する寸法を横方向に有している。
【００１０】
第３の部分パターンは、補完層で覆われた領域のパターンであっても、または逆に、補完層が存在しない領域のパターンであってよい。
【００１１】
これらの極めて小さいパターンを形成するために、２個のリソグラフィステップだけが必要である。
【００１２】
スペーサ間に堆積した補完層がスペーサの高さ以下の厚さに堆積している事実により、第１のリソグラフィ（犠牲層のエッチングに対応）および第２のリソグラフィ（スペーサ間に堆積した層を局所的に除去するステップに対応）の方向への自己整合効果が可能になり、従って第２のリソグラフィへの制約が緩和される。
【００１３】
有利に、スペーサ間に堆積した補完層は、第３の部分パターンを画定し、光子または電子またはイオン照射に感光する材料で作成され、この場合、局所的エッチングのステップは、層が感光する照射への局所的露光により実行することができる。
【００１４】
変型例として、光子または電子またはイオン照射に感光する材料の層がスペーサおよびスペーサ間に堆積した補完層の上に堆積され、当該層に対し、スペーサ間に存在する補完層の選択的エッチングに用いる開口部を生成すべくリソグラフィステップが実行される。
【００１５】
有利な点として、電子ビームに感光する層の当該電子ビームへの露光により画定される第３の部分パターンが得られ、当該感光層の厚さは、当該層がスペーサ上に溢れ出ないようにスペーサの高さ以下である。実際、従来のフォトリソグラフィの場合、スペーサのパターンを覆っている感光層の現像は特に、感光層がスペーサの上方まで続いていてスペーサ間に存在する層の部分が極めて高い解像度ではエッチングされないという事実により、求められる解像度のレベルでは容易でない。このような不正確エッチングは特に、感光層とスペーサの光学指数に差異が存在し、且つ印刷されるパターン（スペーサ間の）の寸法が波長より小さいという事実から生じ、従って光が容易にパターン内部を伝搬することができない。
【００１６】
最終パターンは以下のように用いることができる。基板は、スペーサが存在しない領域およびスペーサ間に堆積した材料の補完層（ある種の照射に感光する層であってよい）のパターンである最終パターンに従いエッチング除去される。エッチング除去された領域は、エッチング除去された領域から溢れ出すことなく基板の表面と同一平面の材料で埋めることができる（ダマシン法）。基板のエッチング除去は、鉱物マスクまたはハードマスクを介して実行することができ、基板のエッチング除去の前に当該ハードマスクのエッチングに最終的な高密度パターンを用いる。
【００１７】
基板が絶縁材料（例えば、シリコンウェハ上に堆積した低誘電率の誘電材料）で作成されている場合、導体の密なネットワークを形成すべく基板内にエッチングされた領域を導電材料（特に銅）で埋めることができる。
【００１８】
以下に、本方法を用いて導体のネットワークだけでなく、同時に、互いに交差する導体の２個のネットワーク間で導電ビア孔をどのように形成するかを説明する。
【００１９】
本発明の他の特徴および利点は、添付の図面を参照しながら以下に述べる詳細説明を精査すれば明らかになろう。
【図面の簡単な説明】
【００２０】
【図１】基板内に形成したい高密度パターンの一例を模式的に示す。
【図２】第１の部分パターン（２Ａ）、第１の部分パターンから推定される第２の部分パターン（２Ｂ）、および第２の部分パターンを補完する第３の部分パターン（２Ｃ）を示す。
【図３】図１の最終的な高密度パターンを確立することができる第２および第３の部分パターンの組み合わせを示す。
【図４Ａ−４Ｅ】第１および第２の部分パターンを形成するステップを示す。
【図５−６】第１の実施形態において、図４のステップに続く２段階のステップを示す。
【図７−９】第２の実施形態において、図４のステップに続いて実行される本方法のフェーズを示す。
【図１０−１２】基板内に導体のネットワークを形成すべく図９で得られた高密度パターンの一使用例を示す。
【図１３】互いに交差する導体の２個のネットワークおよびこれら２個のネットワーク間の接触ビア孔を有するアプリケーションの上面図を示す。
【図１４−２７】本発明による方法を用いて、別のネットワーク上に重ね合わされた導体のネットワークを、両者の間にビア孔と共に形成する一連のステップを示す。
【発明を実施するための形態】
【００２１】
図１に、本発明による方法で形成したい高密度パターンの一例の上面図を模式的に示す。当該パターンは、狭い間隔で配置された垂直ラインＬｖおよび水平ラインＬｈを含んでいる。水平ラインＬｈの１本は局所的に中断されている。本例を簡素化すべく、ラインの幅と間隔は、ラインの間隔ピッチが垂直方向および水平方向において２ｄとなるように、両方向で同一であって距離ｄに等しい。水平ラインの中断箇所の幅は、ラインの長さ方向に距離ｄ’にわたり延在している。距離ｄ’は、直接リソグラフィ動作により得られる距離である。しかし、距離ｄは極めて短く（約２０〜３０ナノメートル）、且つラインは極めて高密度（ネットワークのピッチは通常、７５ナノメートル未満または６０ナノメートル未満でさえもよい）である。この解像度は、パターン全体の単純なフォトリソグラフィでは得られないが、ピッチ増倍リソグラフィにより得られる。従って当該パターンは、パターンの要素の間隔（ここで要素とはラインの切片である）の密度が半分以下である少なくとも２個のパターンを組み合わせることにより形成される。
【００２２】
図２に、３個のより低密度の部分パターンを示し、その組み合わせを用いて図１のパターン全体を形成する。
【００２３】
図２Ａに第１の部分パターンを示し、これを用いてピッチ増倍により図２Ｂの第２の部分パターンを確立する。ここで、当該パターンは、後で除去される犠牲材料の３本のラインを含んでいる。ライン間の間隔はラインの幅より広い。
【００２４】
図２Ｂは第２の部分パターンであり、以下のように第１のパターンから直接推定される。第１のパターンの要素を連続スペーサにより個別且つ完全に囲み、次いで第１のパターンの当該要素を除去する。これにより第２の部分パターンはスペーサだけにより画定される。スペーサの幅は例えばｄである。従って、距離３ｄだけ離された２本のライン間において自由スペースはｄとなり、当該スペースを用いて第１の部分パターンに存在しない最終パターンの中間ラインを画定する。ここでは第２の部分パターンは、隣接するスペーサの４本のラインのＬ１、Ｌ２、Ｌ３、Ｌ４を特に含むパターンＭ２であると考えられ、ラインＬ１およびＬ４はパターンＭ２の外側ラインであって、隣接するラインＬ２、Ｌ３は当該パターンの中心ラインであると考えられる。
【００２５】
図２Ｃに、図１のパターンの水平ラインおよび最終パターンの周辺限界等の最終パターンの他の部分における中断箇所を（本例で）画定すべく用いる第３の部分パターンを示す。第３の部分パターンは、スペーサＬ１、Ｌ４のラインの形成後に堆積された補完層のエッチングにより得られる。これは、当該補完層に対する直接リソグラフィにより（換言すればピッチ増倍無しに）、従って直接リソグラフィで可能な解像度で画定される。
【００２６】
ここで関心対象となるのは第３の部分パターンの中央部分Ｍ３だけであり、特に、極めて寸法が小さく、本例で図１の最終パターンのラインＬｈのうち１本の中断箇所を画定すべく用いるものである。中央部分Ｍ３の幅はｄ’である。
【００２７】
次いで所望の最終パターンがこの段階で、図３に見られるように、図２Ｂおよび図２Ｃにおけるパターンの組み合わせにより、換言すれば本例では補完層パターンＭ３またはスペーサのパターンのいずれにも覆われていない自由領域の全てにより画定される。この最終パターンは実際、求めるパターン（図１）、または求めるパターンの補完である。当該パターンは、間隔および幅がｄである水平ラインＬｈおよび垂直ラインＬｖを有し、ラインのうちの１本が距離ｄ’にわたり中断されている。これは従って、第１のパターンから推定される第２の部分パターンと、第１および第２のパターンから独立しているが、他の二つに関して整列しなければならない第３のパターンとを組み合わせた結果である。
【００２８】
図３に見られるように、ここではパターンＭ３は、スペーサの２本の隣接するライン（Ｌ２およびＬ３、パターンＭ２の中心ライン）の間に存在するが、ラインＬ１、Ｌ４に垂直な方向では中心ラインを外側ラインから分離するスペースまで延在していない補完層パターンである。パターンＭ３のラインの方向における幅は（当該パターンを確立すべく用いる層を画定するリソグラフィにより可能とされた）ｄ’である。ラインに直角な他の方向において、パターンＭ３は中心ライン上を終端とし、その幅はｄより広いことも可能だが、幅ｄとスペーサの幅の合計よりは狭いままである。最終パターンは、スペーサのラインのパターンと補完層パターンの組み合わせである。
【００２９】
パターンＭ３が、層が存在するパターンではなく、補完層が存在しないパターンであったとしても原理は同じであろう。スペーサのラインの方向において、パターンＭ３を形成する開口部の幅は再びリソグラフィにより可能とされたｄ’である。横方向において、補完層の開口部Ｍ３は、隣接するラインＬ２、Ｌ３のスペーサ上で終端するが、中心ラインＬ２、Ｌ３を外側ラインＬ１、Ｌ４から分離するスペースの上方には延在しない。この場合、最終パターンは、スペーサのラインのパターンおよび補完層の開口部の組み合わせである。
【００３０】
一つの実際的な技術的実施形態を、図４を参照しながら簡素化された例として与え、窒化チタン１２の表面層（図４Ａ）で覆われた絶縁材料で（少なくとも上部が）作成された簡単な基板１０から始まる加工ステップを示す。本例では、絶縁材料の基板のエッチングを行なうための鉱物マスクまたはハードマスクとして窒化チタンを用いる。図２Ａの第１の部分パターンは、例えばカーボン層であってよい犠牲層１４内で画定される。当該犠牲層は基板上に堆積され、１９３ナノメートルで紫外線フォトリソグラフィを受ける（図４Ｂ）。これは、後段階で完全に除去される点で犠牲層である。スペーサ１６は、例えば、第１の犠牲層パターン（図４Ｃ）で覆われた基板上に、共形的に堆積された酸化ケイ素からなる。酸化ケイ素は、犠牲層の上面が露出するまで均一且つ垂直異方的にエッチングされ（図４Ｄ）、同時に、縁に沿ってより多くの酸化物が蓄積されているためにパターンの要素の縁方向を除いて窒化物の層を露出させる。当該エッチングの後で、犠牲層のラインの切片は、酸化ケイ素のスペーサに囲まれたままであって図２Ｂの第２の部分パターンを画定する。犠牲層は次いで、スペーサを残して完全に除去される（図４Ｅ）。
【００３１】
図２Ｃに示す第３の部分パターンは、２通りの可能な仕方、すなわち、
−スペーサの材料とは異なる材料の非感光性層であって、スペーサの高さに等しい制限以下の厚さを有する、換言すればスペーサから溢れ出ることがない非感光層に重ね合わされた、光子またはイオンまたは電子照射に感光する層の組み合わせを用いて、
−または、厚さがスペーサの高さ以下であってスペーサ間に堆積され、そのような種類の照射に感光する単一の層に基づいて、形成することができる。
【００３２】
第１のケース（図５、６）において、層２０ａは、最初にスペーサの材料とは異なり、且つスペーサとは反応しない化学製品によりエッチング可能な材料を堆積し、次いでアセンブリ全体の上に感光層、例えばフォトレジスト２０ｂを堆積して形成する。スペーサから溢れ出ることなく層２０ａを堆積させるべく、スペーサの高さより厚い厚さにわたりスピンオンコーティングを実行し、続いて均一のエッチング処理（全面、換言すればマスク無しエッチング）を基板全体にわたり少なくともスペーサの上面が露出するまで行なう。
【００３３】
フォトレジスト２０ｂを１９３ナノメートルで紫外線ビームに露光し、次いで現像した後で（図６）、層２０ａをエッチングする。存在する層２０ａの部分がる第３の部分パターンＭ３を画定し、小さい方の寸法が隣接するスペーサの２本のラインの縁で終端する。当該部分が、図１の最終パターンに形成されるライン中断箇所が存在する領域をマスキングする。このように所望の最終パターンが得られ、このパターンはスペーサまたは層２０ａのいずれにも覆われていない領域の組み合わせである。当該パターンを用いて窒化チタン１２の層をエッチングすることができる。
【００３４】
隣接するスペーサの２本のラインの縁で終端する、寸法が小さいパターンＭ３が、補完層の部分ではなく補完層２０ａ内の開口部であっても同じ処理が実行されるであろう。この場合、最終パターンは、スペーサのラインのパターンと補完層内の開口部の組み合わせである。
【００３５】
有利な点として、材料の選択に対する制約を緩和すべく、電子ビームに感光するレジストを層２０ｂに用いることが好適である。
【００３６】
第２のケース（図７）において、ある種の照射に感光する層２２だけが、スペーサの高さ以下の厚さに堆積される。この目的のため、例えばスピンオンコーティングが、スペーサの高さより厚い厚さに実行され、続いて例えば均一のエッチング処理（全面、換言すればマスク無しエッチング）を基板全体にわたり少なくともスペーサの上面が露出するまで行なう。変型例として、フォトレジストのかなり薄い平坦化堆積、続いてスペーサ間のフォトレジストの収縮に至る熱アニーリングのステップを実行することも可能である。
【００３７】
感光層を電子ビームに露光し、次いで現像した後、感光層の残りの部分で求める領域をマスキングして、第３の部分パターンまたはその補完パターンを画定する（図８）。感光層およびスペーサのアセンブリが所望の高密度パターンを画定し、それは図３のパターンあってよい。
【００３８】
ここでもまた、有利な点として、電子ビームに感光する層を感光層２２として用いる。
【００３９】
（一方の寸法が波長より短い）スペーサ間に存在する層のフォトリソグラフィ処理を行なう光子照射に感光するレジストの場合、スペーサおよびスペーサ間に存在する層として指数がほぼ等しい材料（通常は１％未満の差）が好適には選択される。
【００４０】
使用するフォトレジストが化学的に強化されたフォトレジストである場合、本方法を実行する間に生じる拡散の機構により、断面を滑らかにして構造をラインに垂直にすることができる。他の種類のレジストの場合、レジストの層の露光および現像の後で、フォトレジストの断面をスペーサに沿って流動させて同じ結果が得られるようにするには熱アニーリング処理が有用であろう。
【００４１】
本例ではスペーサは酸化ケイ素で作成されているが、窒化ケイ素であってもよい。粒子（イオンまたは電子）を用いるリソグラフィの場合、これらはまた、有利な点として、窒化チタン等、原子番号がより高い他の材料で形成されていてもよい。原子番号がより高い材料により、電子ビームまたはイオンビームによるエッチングの間、電子を露光領域により良好に閉じ込めておくことができる。
【００４２】
感光層とスペーサの組み合わせパターンを用いて、スペーサの隣接する２本のラインにより横方向に囲まれた極小寸法の領域内に窒化チタンの層１２を局所的に保護または逆に開放する。次いで、窒化物が保護されていない箇所でのエッチングを実行して鉱物マスクを形成する（図９）。その後、感光層およびスペーサは全面エッチングにより除去される（図１０）。
【００４３】
図１１、１２に、本発明による、絶縁基板内における導電ラインのネットワークの形成方法の一つの可能な利用例を示す。窒化チタン１２の層をエッチングした後で（図１０）、窒化物により保護されていない箇所で基板の絶縁材料のエッチングを行ない（図１１）、次いで、エッチングされた箇所で、銅等の導電金属２５がダマシンタイプの方法により堆積される（図１２）。堆積した金属は、エッチング除去された開口部から溢れ出すことなく、エッチング除去された基板の表面と同一平面である。基板が十分な絶縁性を有していない場合、金属２５を堆積させる前に、基板内のエッチング除去された開口部の底部および側壁の絶縁が実行される。
【００４４】
本発明は、上述の例よりも複雑な構造および処理に適用可能である。例えば、本発明は、絶縁基板内に埋め込まれた導体の第１のネットワーク、および第１のネットワークに重ね合わされて当該基板内に穿設された導電ビア孔を介して後者に接続された導体の第２のネットワークを含み、２個のネットワークが高密度パターンに従い設計された「ダブルダマシン」と呼ばれる構造の形成に適用可能である。
【００４５】
図１３に、所望の構造を上面図として示す。下側のネットワークは導体を垂直な細片として含み、上側のネットワークは導体を水平細片として含んでいる。垂直導体と水平導体の間の交差位置において２個の接触ビア孔を示す。他の交差位置は、接触のない交差位置である。
【００４６】
第１の（下側）ネットワークは、本例では、図面で垂直方向を向く２個の導体Ｃ１、Ｃ２を含んでいる。第２の、上側ネットワークは、図面で水平方向を向く平行な３ラインの導体を含んでいる。これらのうち２ラインは１箇所で中断され、換言すれば、各々が隙間により分離された２個の切片に分けられている。これらの切片は、第１ラインではＬ１ａ、Ｌ１ｂ、第２ラインではＬ２ａ、Ｌ２ｂである。第３ラインＬ３は、連続的である。水平および垂直導体は互いに交差し、切片Ｌ１ａと導体Ｃ２の交差位置および切片Ｌ２ａと導体Ｃ１の交差位置に電気接続用の２個のビア孔Ｖａ、Ｖｂが各々設けられている。他の交差位置は、接続ビア孔が無い交差位置である。導体間または切片間の間隔は、２０〜３０ナノメートル程度と小さくてよい。
【００４７】
導体の第１のネットワークは、所与の任意の方法により作成されていてよく、以下に記述するのは基本的に第２のネットワークおよび接続ビア孔の製造についてである。当該製造について、本方法の各種ステップを示す図２〜１５を参照しながら記述する。各図において、３個の図面要素を示し、その各々は、右側に当該構造の上面図、左側に当該構造の上面図の線ＡＡに沿った断面図、および中央に上面図の線ＢＢに沿った断面図である。図を見易くするために、断面図上では、断面となる平面に位置する要素だけを示し、第１のネットワーク（図１３に見ることができる）に埋め込まれた導体は当該上面図に示さない。
【００４８】
従って、例えばシリコン製の基板１００が出発点であると考えられ（図１４）、その内部に埋め込み導体１０２、例えば側壁が窒化タンタル１０４により絶縁された溝に埋め込まれた銅導体が形成されている。これらの導体が第１のネットワークを形成する。基板およびその埋め込み導体は、導体の２個のネットワーク間を絶縁する絶縁層または誘電層１０８で覆われている。基板１００と誘電層１０８の間に絶縁適合層１０６が設けられていてよい。ビア孔が、第２のネットワークの導体が第１のネットワークの導体と交差して後者に接続されるべき位置に誘電層１０８（および層１０６）を介して形成される。誘電層は好適には、炭素またはフッ素がドープされた酸化ケイ素等の低誘電率の層（低ｋ誘電体）である。
【００４９】
誘電層は、導体の第２のネットワークおよび導電ビア孔をエッチングするためのマスクを形成する表面境界層１１０で覆われている。エッチングマスクは窒化チタンで作成されていてよい。
【００５０】
犠牲層１１２は、スピンオンプロセスにより堆積した炭素（スピンオンカーボン）の層であってよく、窒化層１１０を覆う。これは、後段階で除去される。
【００５１】
紫外線照射に感光するフォトレジスト層１１４が堆積され、フォトレジストの第１のパターンを画定すべく紫外線フォトリソグラフィによりエッチングされる。このパターンは、導体の第２のネットワークの画定に用いられている第１の部分パターンである。フォトレジストが現像されたならば、犠牲層を保護する位置を画定する。フォトリソグラフィを容易にする、図示しない中間反射防止層を犠牲層１１２とフォトレジスト層１１４の間に挿入することができる。
【００５２】
犠牲層はフォトレジストにより保護されていない箇所でエッチング除去され、フォトレジストが除去される（図１５）。この結果、犠牲層１１２の要素で覆われていない自由領域の第１の部分パターンを含んでいる構造が得られる。
【００５３】
次いでスペーサ１１６が犠牲層の切片の縁に沿って形成される（図１６）。当該スペーサは、酸化ケイ素または窒化ケイ素または酸窒化ケイ素ＳｉＯｘＮｙで作成されていても、あるいは有機材料で作成されていてもよい。スペーサは、層の共形堆積により形成され、続いて限られた厚さにわたり垂直異方性エッチングが行なわれて犠牲層の上面を露出させるのと同時に層１１０を露出させるが、犠牲層の要素の全ての側壁に沿った部分は残しておく。これらの部分は、共形堆積を行なう間にこれらの側壁に沿って蓄積する層厚が過剰なために残るものであり、これらがスペーサ１１６を構成する。
【００５４】
第１の部分パターンが画定された後で他のフォトリソグラフィ動作が一切行なわれていないため、第１の部分パターンから直接に推論される第２の部分パターンをスペーサおよび犠牲層で覆われていない領域により画定する。
【００５５】
この段階で、犠牲層１１２が除去され、スペーサ１１６だけが残る（図１７）。従って自由領域のパターンは第１および第２の部分パターンの組合せである。
【００５６】
次いで層１１８が、スペーサ（自身が今は消滅した犠牲層の高さを有する）の高さより薄い厚さに堆積される（図１８）。感光層１１８の高さをスペーサの高さより低くなるまで下げるべく当該層の全面エッチングを実行する必要がある場合、当該エッチングはこの段階で行なわれる。
【００５７】
その後、電子ビームエッチングが実行される。現像された感光層が第３の部分パターンを画定する（図１９）。ここで、第３の部分パターンは、エッチングの後で存在している層のパターンである。このリソグラフィ動作を用いて、第２のネットワークの導体のパターンの画定、より厳密には例えばラインＬ１ａ、Ｌ１ｂの切片間の中断箇所の画定を完了する。これらの中断箇所は感光層１１８によりマスキングされる。第３の部分パターンは、スペーサの２本の隣接するラインを分離する領域を覆うが、反対側へ溢れ出すことなくこれらのライン上で終端する。
【００５８】
この動作の後で、自由領域の最終的なパターンが、スペーサまたは感光層１１８のいずれにもマスキングされていない基板上に存続する。このパターンは、第１、第２および第３の部分パターンの組合せであって、導電ビア孔の位置を含む第２のネットワークの導体のパターンを構成する。
【００５９】
次いでエッチングマスク層１１０は、自身に最終的なパターンを転写すべく、感光層またはスペーサのいずれにも覆われていない位置でエッチングされる（図２０）。従ってマスクは、図１３のラインＬ１ａ、Ｌ２ａ間の中断箇所とともに、第２のネットワークの導体のパターンに対応している。最後に、感光層１１８が除去される（図２１）。
【００６０】
図２１〜２７において、垂直断面線Ｂ−Ｂが先行図面の同じ位置ではなく、図１３の右上にあるビア孔Ｖａ（この段階ではビア孔は未画定）を貫通している点に注意されたい。
【００６１】
ビア孔を画定するために、電子照射に感光する新たな層を使用し、この場合も当該層の厚さはスペーサ１１６の高さより薄い。
【００６２】
当該感光層は直ちに、または最初にその深さの一部にわたり基板をエッチングした後で堆積させることができる。新たな感光層を直ちに堆積する場合について詳述し、次いで、後程でのみ堆積させる可能性について記述する。
【００６３】
新たな感光層１２０（図２２）は従って、スペーサの高さより薄い厚さに堆積される。
【００６４】
形成したい導電ビア孔を囲むために用いるパターンに従い、感光層内に開口部１２２が穿設される（図２３）。開口部１２２は、互いに交差する２個の導体間に接点を設ける必要がある箇所で、２個のネットワークの導体の交差位置に形成される。感光層のエッチングは電子ビームにより実行される。その解像度は、感光層の高さがスペーサの高さより低いため向上しており、これはスペーサが、電子ビームに露出される間、横方向に分散される電子をより多く吸収できる比較的重い材料で作成されている場合に、更に良好である。
【００６５】
感光層内の開口部１２２のエッチングのパターンはエッチングマスク１１０の領域にわたる部分に溢れ出る場合がある（図２３の左側部分を参照）。この場合、エッチングマスクがビア孔の縁を画定する。他の位置（再度図２３の左側部分を参照）では、感光層の縁は誘電層１０８の上に直接乗っており、この場合、感光層がビア孔の縁を画定する。最後に、更に他の位置、およびビア孔の少なくとも２個の縁で、感光層の縁が隣接するラインのスペーサ上で終端し、この場合、スペーサがビア孔の縁を画定する（図２３の中央部、第１のネットワークの導体上方のビア孔を参照）。この場合、感光層内に画定された開口部は、スペーサのラインに直角な方向に、隣接するスペーサの２ライン間の間隙の上まで張出すがスペーサのこれらのラインを越えては突出しない領域にわたり延在している。
【００６６】
次いで、誘電層が窒化物マスク１１０または感光層１２０のいずれにも保護されていない箇所で、層１０８の厚さより薄い第１の深さＰ１までビア孔１２４が誘電層１０８内にエッチングされる（図２４）。次いで、感光層およびスペーサ（図２５）が除去される。
【００６７】
誘電層のエッチングは、第２の深さＰ２まで続けられる（図２６）。今回のエッチングは、第２のネットワークの導体のパターンに正確に対応している窒化物マスク１１０だけにより画定される。深さＰ２は、第２のネットワークの導体の所望の厚さに対応している。ビア孔１２４が存在する箇所では、エッチングは２個の深さＰ１およびＰ２を足し合わせて、ビア孔が導体の第１のネットワークに到達する深さの合計にする。深さＰ１は従って、第１のネットワークの導体に到達するのに必要なエッチングの深さを補完するものである。
【００６８】
当該構造内に適合層１０６が設けられている場合、ビア孔の底部で第１のネットワークの導体を露出させるべくこの段階でビア孔の底部で除去される。次いで導体金属１３０が、ビア孔の底部を含む、層１０８内でエッチングされた開口部に配置される。当該金属が２個のネットワーク間のビア孔と共に第２の導体ネットワークを形成する（図２７）。
【００６９】
導体金属は銅であってよく、これらのエッチング除去された位置から溢れ出ないように後で同じ高さにされる。このダマシン法による銅の堆積は、層１０８内にエッチングされた開口部の底部における窒化タンタルの初期堆積等のステップを含んでいてよい。これらのステップについては詳述しない。
【００７０】
処理終了時点で窒化物マスクが除去される。
【００７１】
この段階での導体の２重ネットワークの構造は実際に図１３に示した所望の構造である。
【００７２】
上述のように、誘電層１０８のエッチングの順序を逆にして、電子ビームに感光する新たな層１２０を堆積させる前に第１のエッチングステップを実行してもよい。これはすなわち、図２６のステップを図２２〜２４のステップより前に実行することになる。深さＰ１、Ｐ２まで行なうエッチングの順序は従って逆転して、Ｐ２が導体形成のためにエッチング除去される第１の深さになり、Ｐ１がビア孔形成のためにエッチング除去される第２の深さになる。
【００７３】
その結果、鉱物マスク１１０のエッチング後に（図２０）、絶縁材料が、鉱物マスクで覆われていない領域の基板から第１の深さ（Ｐ２と表記された第２のネットワークの導体形成に必要な深さ）までエッチング除去される。次いで、電子ビームに感光する新たな層１２０がスペーサの高さ以下の厚さに堆積され、当該感光層は電子ビームによりエッチングされ、基板の絶縁材料は、感光層またはマスクで覆われていない位置の第２の深さ（Ｐ１と表記）までエッチングされ、感光層およびスペーサが除去されて、最後に、絶縁材料内でエッチングされた位置に導電金属が埋め込まれる。
【００７４】
深さの合計Ｐ１＋Ｐ２は導体の第１のネットワークの深さである。
【００７５】
絶縁材料内にエッチングされた基板の位置に導体金属が埋め込まれ、これらの位置のうち、第１の深さ（Ｐ２）までしかエッチングされていない位置が導体の第２のネットワークを形成し、第１（Ｐ２）と第２の深さ（Ｐ１）の合計までエッチングされた位置が第１のネットワークと第２のネットワークの間の接続ビア孔を形成する。
【図１】
0005983953.tif 000002
【図２】
0005983953.tif 000003
【図３】
0005983953.tif 000004
【図４】
0005983953.tif 000005
【図５】
0005983953.tif 000006
【図６】
0005983953.tif 000007
【図７】
0005983953.tif 000008
【図８】
0005983953.tif 000009
【図９】
0005983953.tif 000010
【図１０】
0005983953.tif 000011
【図１１】
0005983953.tif 000012
【図１２】
0005983953.tif 000013
【図１３】
0005983953.tif 000014
【図１４】
0005983953.tif 000015
【図１５】
0005983953.tif 000016
【図１６】
0005983953.tif 000017
【図１７】
0005983953.tif 000018
【図１８】
0005983953.tif 000019
【図１９】
0005983953.tif 000020
【図２０】
0005983953.tif 000021
【図２１】
0005983953.tif 000022
【図２２】
0005983953.tif 000023
【図２３】
0005983953.tif 000024
【図２４】
0005983953.tif 000025
【図２５】
0005983953.tif 000026
【図２６】
0005983953.tif 000027
【図２７】
0005983953.tif 000028